(57)【要約】固形遺骨及び固形遺骨つぼ及びそれらの製造方法を提供する。固形遺骨は、遺骨部と、該遺骨部を火災や外部衝撃などから保護する保護層とから構成し、該固形遺骨の製造方法において、固形遺骨を、腐敗防止のために所定の乾燥剤で急速乾燥する。また、本発明の固形遺骨つぼは、開放可能であり、固形遺骨をその内部に密閉可能に保管する保管手段からなり、該固形遺骨つぼの製造方法において、つぼを、固形遺骨を火災や外部衝撃などから安全に保護する１つ以上の保護部材を有するように形成する
2006519173.tif 000002
【特許請求の範囲】
【請求項１】
遺骨粉末と所定の硬化剤とを混合し練って成形される所定形状の遺骨部と、
前記遺骨部の外面に形成され、前記遺骨部の外部空気との接触を遮断することによって前記遺骨部を保護するための保護手段と、
を含むことを特徴とする固形遺骨。
【請求項２】
前記保護手段は、土と前記硬化剤を混合して成形する内部保護層と、
前記内部保護層の外面に形成される外部保護層と、
を含むことを特徴とする請求項１に記載の固形遺骨。
【請求項３】
前記内部保護層は、前記遺骨部が崩れることを防止するためにその内部に金属または難燃繊維からなる保護網を備えることを特徴とする請求項２に記載の固形遺骨。
【請求項４】
前記外部保護層は、
前記内部保護層の外面に形成される石灰層と、
前記石灰層の外面に形成される表皮層と、を含むことを特徴とする請求項２に記載の固形遺骨。
【請求項５】
前記外部保護層は、
前記内部保護層の外面の一部位に形成される螺鈿と、
前記外面の残り部位に形成される表皮層と、を含むことを特徴とする請求項２に記載の固形遺骨。
【請求項６】
前記表皮層は、漆、金箔または、金粉、銀粉、銅粉から選ばれた一つ以上の成分を含有する塗料のいずれかにより塗布されたものであることを特徴とする請求項４または５に記載の固形遺骨。
【請求項７】
（ＳＡ１）遺骨を粉砕して粉末形態にする粉砕段階と、
（ＳＡ２）前記遺骨を殺菌する殺菌段階と、
（ＳＡ３）前記殺菌された遺骨粉末に所定の硬化剤を混合する混合段階と、
（ＳＡ４）前記混合された遺骨粉末を所定の形状に成形する成形段階と、
（ＳＡ５）前記遺骨成形物を乾燥する乾燥段階と、
（ＳＡ６）前記乾燥された遺骨成形物の外面に保護層を形成する段階と、
を備えることを特徴とする固形遺骨の製造方法。
【請求項８】
（ＳＢ１）遺骨を粉砕して粉末形態にする粉砕段階と、
（ＳＢ２）前記遺骨を殺菌する殺菌段階と、
（ＳＢ３）前記殺菌された遺骨粉末に所定の硬化剤を混合する混合段階と、
（ＳＢ４）前記混合された遺骨粉末を所定の形状に成形する成形段階と、
（ＳＢ５）前記遺骨成形物を乾燥する第１乾燥段階と、
（ＳＢ６）前記乾燥された遺骨成形物の外面に土と所定の硬化剤を混合した内部保護層を形成する段階と、
（ＳＢ７）前記内部保護層の形成された遺骨成形物を乾燥する第２乾燥段階と、
（ＳＢ８）前記乾燥された遺骨成形物の内部保護層の外面に外部保護層を形成する段階と、
を備えることを特徴とする固形遺骨の製造方法。
【請求項９】
前記段階（ＳＢ６）は、前記内部保護層に金属または難燃繊維からなる保護網を設置する段階をさらに備えることを特徴とする請求項８に記載の固形遺骨の製造方法。
【請求項１０】
前記各乾燥段階（ＳＡ４）、（ＳＢ５）、（ＳＢ７）は、前記遺骨成形物を急速乾燥することを特徴とする請求項７または８に記載の固形遺骨の製造方法。
【請求項１１】
前記混合段階（ＳＡ３）、（ＳＢ３）は、真空状態でなされることを特徴とする請求項７または８に記載の固形遺骨の製造方法。
【請求項１２】
前記混合段階（ＳＡ３）、（ＳＢ３）は、抗菌剤を添加する段階をさらに備えることを特徴とする請求項７または８に記載の固形遺骨の製造方法。
【請求項１３】
前記混合段階（ＳＡ３）、（ＳＢ３）において、前記硬化剤は、溶融点１７００℃〜１８７０℃のものを１５００℃〜１６５０℃で使用することを特徴とする請求項７または８に記載の固形遺骨の製造方法。
【請求項１４】
開放可能であり、固形遺骨をその内部に密閉可能に保管するための保管手段からなることを特徴とする固形遺骨つぼ。
【請求項１５】
前記保管手段は、
その内部の床面に土を貯蔵し、前記土の上面に前記固形遺骨を保管する下部ケースと、
外部に露出される前記固形遺骨の一面を密着状態に覆うように前記下部ケースに分離可能に結合される上部ケースと、を備えることを特徴とする請求項１４に記載の固形遺骨つぼ。
【請求項１６】
前記固形遺骨は、前記下部ケースに収納される部位が可変的であることを特徴とする請求項１５に記載の固形遺骨つぼ。
【請求項１７】
前記固形遺骨つぼは、前記固形遺骨と前記保管手段との間に所定の第１空間を確保するために複数の第１スペーサをさらに備えることを特徴とする請求項１４に記載の固形遺骨つぼ。
【請求項１８】
前記第１ステペーサは、その長さが可変的であることを特徴とする請求項１７に記載の固形遺骨つぼ。
【請求項１９】
前記固形遺骨と前記保管手段との間に形成された前記第１空間には、所定の土が埋め込まれることを特徴とする請求項１７に記載の固形遺骨つぼ。
【請求項２０】
前記保管手段は、
前記固形遺骨と対応する形状をし、所定の第２空間をおいて前記固形遺骨を保管する分離型内部カプセルと、
前記内部保管手段と対応する形状をし、前記内部保管手段を密着状態に保管する分離型外部カプセルと、
を備えることを特徴とする請求項１４に記載の固形遺骨つぼ。
【請求項２１】
前記内部カプセルは、前記第２空間を確保するために、その内周面に複数の突起が形成されることを特徴とする請求項２０に記載の固形遺骨つぼ。
【請求項２２】
前記保管手段は、
前記固形遺骨と対応する形状をする分離型内部カプセルと、
前記固形遺骨と前記内部カプセルに介在される複数のスペーサと、
前記内部カプセルと対応する形状をし、前記内部カプセルを密着状態に保管する分離型外部カプセルと、
を備えることを特徴とする請求項１４に記載の固形遺骨つぼ。
【請求項２３】
前記内部カプセルは、その表面に複数の第１貫通穴が形成され、前記外部カプセルは、その表面に第２貫通穴が形成され、前記第１貫通穴と前記第２貫通穴を通って外部の土が投入されることを特徴とする請求項２０乃至２２のいずれか１項に記載の固形遺骨つぼ。
【請求項２４】
（ＳＣ１）固形遺骨と対応する形状の内部カプセルを形成する段階と、
（ＳＣ２）前記内部カプセルを分離する段階と、
（ＳＣ３）前記分離された内部カプセルに所定の間隔を置いて複数のスペーサを設置する段階と、
（ＳＣ４）前記内部カプセルに前記固形遺骨を挿入する段階と、
（ＳＣ５）前記内部カプセルを組み立てる段階と、
（ＳＣ６）前記内部カプセルと対応する形状の外部カプセルを形成する段階と、
（ＳＣ７）前記外部カプセルを分離する段階と、
（ＳＣ８）前記分離された外部カプセルに内部カプセルを密着するように挿入する段階と、
（ＳＣ９）前記外部カプセルを組み立てる段階と、
（ＳＣ１０）前記組み立てられた外部カプセルに所定の保護膜を塗布する段階と、
を備えることを特徴とする固形遺骨つぼの製造方法。
【請求項２５】
前記製造方法は、前記段階（ＳＣ１０）に先立って、外部カプセルに形成される第２貫通穴を通って外部土を投入する段階と、前記第２貫通穴を所定の栓で密封する段階と、をさらに備えることを特徴とする請求項２４に記載の固形遺骨つぼの製造方法。
【発明の詳細な説明】
【技術分野】
【０００１】
本発明は、固形遺骨及び固形遺骨つぼ並びにそれらの製造方法に係り、より詳細には、遺骨粉末に硬化剤を混合して製造することによって腐敗を防止し、安全に保管できる固形遺骨及びその製造方法、固形遺骨を火災や外部衝撃から安全に保護しうる固形遺骨つぼ及びその製造方法に関する。
【背景技術】
【０００２】
従来の葬礼文化は、死体を棺に納めて土中に葬る埋葬方式を好んだが、埋葬のための土地の不足、自然災害などによる土地の流失、環境汚染などの理由から葬礼文化は火葬方式に移りつつある。
【０００３】
火葬方式では、死体を火葬した後に、遺骨を粉末形態に粉砕する。しかる後に、所定の遺骨つぼに入れて納骨堂や納骨墓に保管する。
【０００４】
遺骨つぼに保管された遺骨は、周囲の湿気を強く吸収する性質を持っており、ややとすれば変質してしまう。また、その変質度合が大きいと、遺骨が腐敗し、害虫が侵入して遺骨が損なってしまう。
【発明の開示】
【発明が解決しようとする課題】
【０００５】
かかる問題を解決するために、従来、遺骨を溶融して結晶体にする方法が提案されたが、遺骨を溶融する作業に多くの費用と時間がかかる問題があった。
【０００６】
また、このような問題を解決するために、従来は、遺骨を粉砕して生成された粉末形の遺骨に硬化剤を混合して所定の形状にする方法があった。この方法は、作業にかかる費用と時間が減る長所があるが、遺骨を長時間保管する場合には、遺骨が外部空気に晒されて腐敗してしまうという欠点があった。しかも、遺骨が腐敗し変色及び悪臭が生じるため、保管が困難であった。
【０００７】
本発明は、上記の従来技術における問題点を解決するために案出されたものである。
【課題を解決するための手段】
【０００８】
本発明の目的は、遺骨粉末に硬化剤を混合して作った固形遺骨の外面に外部保護層を形成し、固形遺骨が外部空気に晒されないようにすることによって、固形遺骨が腐敗することを防止する固形遺骨及びその製造方法を提供することにある。
【０００９】
本発明の他の目的は、金属などの材質から製造されることによって、固形遺骨を火災や外部衝撃から安全に保護する固形遺骨つぼ及びその製造方法を提供することにある。
【００１０】
上記目的を達成するために、本発明は、遺骨粉末と所定の硬化剤とを混合し練って成形される所定形状の遺骨部と、遺骨部の外面に形成され、遺骨部の外部空気との接触を遮断することによって遺骨部を保護するための保護手段と、を含むことを特徴とする固形遺骨を提供する。
【００１１】
本発明の固形遺骨において、保護手段は、土と硬化剤を混合して成形する内部保護層と、内部保護層の外面に形成される外部保護層と、を含むことができる。
【００１２】
内部保護層は、遺骨部が崩れることを防止するためにその内部に金属または難燃繊維からなる保護網を備えることができる。
【００１３】
外部保護層は、内部保護層の外面に形成される石灰層と、石灰層の外面に形成される表皮層と、を含むことができる。
【００１４】
また、外部保護層は、内部保護層の外面の一部位に形成される螺鈿と、外面の残り部位に形成される表皮層と、を含むことができる。
【００１５】
表皮層は、漆、金箔または、金粉、銀粉、銅粉から選ばれた一つ以上の成分を含有する塗料のいずれかにより塗布されることができる。
【００１６】
また、本発明は、（ＳＡ１）遺骨を粉砕して粉末形態にする粉砕段階と、（ＳＡ２）遺骨を殺菌する殺菌段階と、（ＳＡ３）殺菌された遺骨粉末に所定の硬化剤を混合する混合段階と、（ＳＡ４）混合された遺骨粉末を所定の形状に成形する成形段階と、（ＳＡ５）遺骨成形物を乾燥する乾燥段階と、（ＳＡ６）乾燥された遺骨成形物の外面に保護層を形成する段階と、を備えることを特徴とする固形遺骨の製造方法を提供する。
また、本発明は、（ＳＢ１）遺骨を粉砕して粉末形態にする粉砕段階と、（ＳＢ２）遺骨を殺菌する殺菌段階と、（ＳＢ３）殺菌された遺骨粉末に所定の硬化剤を混合する混合段階と、（ＳＢ４）混合された遺骨粉末を所定の形状に成形する成形段階と、（ＳＢ５）遺骨成形物を乾燥する第１乾燥段階と、（ＳＢ６）乾燥された遺骨成形物の外面に土と所定の硬化剤を混合した内部保護層を形成する段階と、（ＳＢ７）内部保護層の形成された遺骨成形物を乾燥する第２乾燥段階と、（ＳＢ８）乾燥された遺骨成形物の内部保護層の外面に外部保護層を形成する段階と、を備えることを特徴とする固形遺骨の製造方法を提供する。
【００１７】
段階（ＳＢ６）は、内部保護層に金属または難燃繊維からなる保護網を設置する段階をさらに備えることができる。
【００１８】
各乾燥段階（ＳＡ４）、（ＳＢ５）、（ＳＢ７）は、遺骨成形物を急速乾燥することができる。
【００１９】
混合段階（ＳＡ３）、（ＳＢ３）は、真空状態で実施することができる。
【００２０】
混合段階（ＳＡ３）、（ＳＢ３）は、抗菌剤を添加する段階をさらに備えることができる。
【００２１】
混合段階（ＳＡ３）、（ＳＢ３）において、硬化剤は、溶融点１７００℃〜１８７０℃のものを１５００℃〜１６５０℃で使用することが好ましい。
【００２２】
また、本発明は、開放可能であり、固形遺骨をその内部に密閉可能に保管するための保管手段からなることを特徴とする固形遺骨つぼを提供する。
【００２３】
保管手段は、その内部の床面に土を貯蔵し、土の上面に固形遺骨を保管する下部ケースと、外部に露出される固形遺骨の一面を密着状態に覆うように下部ケースに分離可能に結合される上部ケースと、を備えることができる。
【００２４】
固形遺骨は、下部ケースに収納される部位が可変的でありうる。
【００２５】
固形遺骨つぼは、固形遺骨と保管手段との間に所定の第１空間を確保するために複数の第１スペーサをさらに備えることができる。
【００２６】
第１ステペーサは、その長さが可変的でありうる。
【００２７】
固形遺骨と保管手段との間に形成された第１空間には、所定の土が埋め込まれることがてきる。
【００２８】
保管手段は、固形遺骨と対応する形状をし、所定の第２空間をおいて固形遺骨を保管する分離型内部カプセルと、内部保管手段と対応する形状をし、内部保管手段を密着状態に保管する分離型外部カプセルと、を備えることができる。
【００２９】
内部カプセルは、第２空間を確保するために、その内周面に複数の突起が形成されることができる。
【００３０】
保管手段は、固形遺骨と対応する形状をする分離型内部カプセルと、固形遺骨と内部カプセルに介在される複数のスペーサと、内部カプセルと対応する形状をし、内部カプセルを密着状態に保管する分離型外部カプセルと、を備えることができる。
【００３１】
内部カプセルは、その表面に複数の第１貫通穴が形成され、外部カプセルは、その表面に第２貫通穴が形成され、第１貫通穴と第２貫通穴を通って外部の土が投入されることができる。
【００３２】
また、本発明は、（ＳＣ１）固形遺骨と対応する形状の内部カプセルを形成する段階と、（ＳＣ２）内部カプセルを分離する段階と、（ＳＣ３）分離された内部カプセルに所定の間隔を置いて複数のスペーサを設置する段階と、（ＳＣ４）内部カプセルに固形遺骨を挿入する段階と、（ＳＣ５）内部カプセルを組み立てる段階と、（ＳＣ６）内部カプセルと対応する形状の外部カプセルを形成する段階と、（ＳＣ７）外部カプセルを分離する段階と、（ＳＣ８）分離された外部カプセルに内部カプセルを密着するように挿入する段階と、（ＳＣ９）外部カプセルを組み立てる段階と、（ＳＣ１０）組み立てられた外部カプセルに所定の保護膜を塗布する段階と、を備えることを特徴とする固形遺骨つぼの製造方法を提供する。
本発明の固形遺骨つぼの製造方法は、段階（ＳＣ１０）に先立って、外部カプセルに形成される第２貫通穴を通って外部土を投入する段階と、第２貫通穴を所定の栓で密封する段階と、をさらに備えることができる。
【発明を実施するための最良の形態】
【００３３】
以下、添付の図面に基づき、本発明の好ましい実施例による固形遺骨、固形遺骨つぼ及びそれらの製造方法について詳細に説明する。
【００３４】
まず、図１ないし図４を参照しつつ本発明の好ましい実施例による固形遺骨について説明する。
【００３５】
［第１実施例］
【００３６】
図１に示すように、本発明の好ましい第１実施例による固形遺骨１０は、球形の遺骨１１、遺骨の周りを包む内部保護層１２、及び内部保護層１２の周りを包む外部保護層１３を含む。
【００３７】
球形の遺骨１１は、死体の遺骨を所定の粉砕機で粉砕して粉末形態に作った後、この遺骨粉末に硬化剤を混合して成形し、よく乾燥することからなる。このときに、遺骨粉末の粒度は、約８０〜１００メッシュ（mesh）が好ましい。
また、遺骨粉末と硬化剤は、約７０重量％と約３０重量％の比率で混合することが好ましい。本実施例では、遺骨粉末に硬化剤を混合したが、遺骨粉末に水のみを混合しても良い。
【００３８】
球形遺骨１１の外面は、内部保護層１２で包んで保護する。
内部保護層１２は、所定の土と硬化剤を混合した後、この混合物を球形の遺骨１１の表面に塗布することによって形成される。
このように土を塗布する理由は、遺骨が土中に埋められるということを意味するためである。
土と硬化剤は、約７０〜９５重量％と約５〜３０重量％の比率で混合することが好ましい。
【００３９】
また、内部保護層１２の表面にはさまざまな紋様や文句などを形成し、故人を記念することができる。
外部保護層１３は、金、銀、銅またはこれらの合金を内部保護層１２の表面に被覆することによって形成することができる。
【００４０】
また、外部保護層１３は、内部保護層１２の表面に漆塗料を数回塗布することによって形成することができる。
また、外部保護層１３は、内部保護層１２の表面に釉薬を塗布し、この釉薬を一定温度の熱を加えて溶融することによって形成することができる。
こうすると、遺骨１１の表面が外部空気と晒さず、長期間が経過しても遺骨１１が腐敗しない。
【００４１】
［第２実施例］
【００４２】
図２に示すように、本発明の好ましい第２実施例による固形遺骨２０は、球形の遺骨２１、遺骨の周りを包む内部保護層２２、及び内部保護層２２の周りを包む外部保護層２３を含む。
【００４３】
球形の遺骨２１と内部保護層２２は、上記の第１実施例の球形の遺骨１１と内部保護層１２と実質的に同一であり、その説明は省かれる。
外部保護層２３は、内部保護層２２の表面に形成される石灰層２３ａと、石灰層２３ａの表面に形成される表皮層２３ｂとを含む。
表皮層２３ｂは、金、銀、銅などで石灰層２３ａに薄膜を形成する方法で形成する。
【００４４】
また、表皮層２３ｂは、金粉末、銀粉末、銅粉末などを石灰層２３ａに塗布する方法で形成しても良い。
また、表皮層２３ｂは、漆を石灰層２３ａに塗布する方法で形成しても良い。
【００４５】
［第３実施例］
【００４６】
図３に示すように、本発明の好ましい第３実施例による固形遺骨３０は、球形の遺骨３１、遺骨の周りを包む内部保護層３２、及び内部保護層３２の周りを包む外部保護層３３を含む。
【００４７】
球形の遺骨３１と内部保護層３２は、上記の第１実施例の球形の遺骨１１と内部保護層１２と実質的に同一であり、その説明は省かれる。
外部保護層３３は、内部保護層３２表面の一部位に取り付けられる複数の螺鈿３３ａと、内部保護層の残り部位に塗布される表皮層３３ｂとからなる。
表皮層３３ｂは、金、銀、銅などからなる金属薄板３３ａを、内部保護層３２表面の残り部位に取り付けることによって形成する。
【００４８】
また、表皮層３３ｂは、金粉末、銀粉末、銅粉末などを内部保護層３２表面の残り部位に塗布する方法で形成しても良い。
また、表皮層３３ｂは、漆を内部保護層３２表面の残り部位に塗布する方法で形成しても良い。
外部保護層３３の表面には、釉薬を塗布し溶融することによって保護層をさらに形成しても良い。
【００４９】
［第４実施例］
【００５０】
図４に示すように、本発明の好ましい第４実施例による固形遺骨４０は、球形の遺骨４１、遺骨の周りを包む内部保護層４２、及び内部保護層４２の周りを包む外部保護層４３を含む。
【００５１】
球形の遺骨４１と外部保護層４３は、上記の第１実施例の球形の遺骨１１と外部保護層１３と実質的に同一であり、その説明は省かれる。
内部保護層４２は、所定の土と硬化剤を混合した後、この混合物を球形の遺骨４１の表面に塗布することによって形成される。
このように土を塗布する理由は、遺骨が土中に埋められるということを意味するためである。
土と硬化剤は、約７０〜９５重量％と約５〜３０重量％の比率で混合することが好ましい。
【００５２】
また、内部保護層１２の表面にはさまざまな紋様や文句などを形成し、故人を記念することができる。
また、内部保護層４２の内部に保護網４４を設置する。
保護網４４は、火災や外部衝撃等から遺骨４１及び内部保護層４２を保護する。
また、保護網４４は、金属または難燃繊維からなることが好ましい。
次に、図５及び図６を参照して本発明の好ましい実施例による固形遺骨の製造方法について説明する。
【００５３】
［第１実施例］
【００５４】
図５に示すように、本発明の好ましい第１実施例による固形遺骨の製造方法は、次の６段階を含む。
【００５５】
まず、死体を火葬して得られた遺骨を、所定の粉砕機を用いて粉末形態に粉砕する（ＳＡ１）。
このときに、粉末の粒度は、約８０〜１００メッシュ（mesh）が好ましい。粒子が大きすぎるか小さすぎると、遺骨を成形し難い。
【００５６】
次いで、遺骨粉末を殺菌する（ＳＡ２）。
このときに、遺骨粉末を所定の加熱装置を用いて加熱することによって遺骨粉末を殺菌する。
また、遺骨粉末を所定の紫外線殺菌装置に投入することによって遺骨粉末を殺菌しても良い。
また、遺骨粉末に殺菌剤を注入することによって、遺骨粉末中の各種細菌を除去しても良い。
また、遺骨粉末に光触媒（光触媒塗料、光触媒粉末など）を添加し、ここに光をを照射することによって光触媒作用を起こし、各種細菌を除去することも可能である。
【００５７】
続いて、殺菌した遺骨粉末に硬化剤を混合する（ＳＡ３）。
硬化剤は、１７００℃〜１８７０℃の溶融点を有するものを１５００℃〜１６５０℃の温度で使用することが好ましい。例えば、アルミナセメントタイプＡＬ−ＣＥＭを使用すると良い。
遺骨粉末と硬化剤の混合量による遺骨粉末の成形状態を実験し、その結果を表１に示す。
【００５８】
【表１】
2006519173.tif 000003
【００５９】
表１からわかるように、８０重量％〜８５重量％の遺骨粉末と２０重量％〜２５重量％の硬化剤とを混合することが最も好ましい。
本殺菌段階では、硬化剤に加えて抗菌剤を添加することも可能である。抗菌剤は、固形遺骨成形に際して遺骨の内部に発生しうる気泡に含有された空気に遺骨が晒されて腐敗することを防止する機能を担う。
遺骨粉末、硬化剤、抗菌剤の混合量による遺骨粉末の成形状態を実験し、この結果を表２に示す。
【００６０】
【表２】
2006519173.tif 000004
【００６１】
表２からわかるように、８０重量％の遺骨粉末、１６重量％〜１７重量％の硬化剤、及び４重量％〜３重量％の抗菌剤を混合することが最も好ましい。
本混合段階は、真空雰囲気で実施することが好ましい。こうすると、混合物内に気泡が発生することを防止し、硬化後に気泡の膨張による成形物の亀裂を防止することが可能になる。
【００６２】
次いで、遺骨粉末に硬化剤などを混合した混合物を手作業などにて所定の形状、特に本実施例では球形状に成形する（ＳＡ４）。
【００６３】
続いて、遺骨成形物を乾燥する（ＳＡ５）。
遺骨成形物は内部まで急速乾燥することが好ましい。
例えば、遺骨成形物にマイクロ波を照射して急速乾燥させることができる。すなわち、遺骨成形物を、マグネトロンが備えられた乾燥機に入れマイクロ波を照射して遺骨成形物を急速乾燥させる。このときに、マイクロ波が遺骨成形物の内部まで迅速に浸透するので急速乾燥が可能である。
また、遺骨成形物に熱風を加えて急速乾燥しても良い。
また、遺骨成形物に熱を直接加えて急速乾燥しても良い。
【００６４】
最後に、乾燥した遺骨成形物の表面に保護層を形成する（ＳＡ６）。
例えば、乾燥した遺骨成形物の表面に漆塗料を塗布することができる。この場合、漆塗料を数回繰り返し塗布することが好ましい。
【００６５】
また、乾燥した遺骨成形物の表面に金箔を付着することができる。この場合、金を溶融させて遺骨成形物の表面に塗布する方法で保護層を形成しても良く、金からなる薄板を遺骨成形物の表面に貼り付ける方法で保護層を形成しても良い。
また、乾燥した遺骨成形物の表面に石灰層を形成することも可能である。この場合には、石灰層を研磨して表面をならし、石灰層の表面に金、銀、銅などの成分を有する塗料を塗布すると良い。
【００６６】
また、乾燥した遺骨成形物の表面の一部位に螺鈿を取り付け、残りの部位に漆塗料を塗布することも可能である。このとき、螺鈿を研磨して表面をならし、その表面に金、銀、銅などの成分を有する金属薄板を取り付けると良い。
また、金属薄板の表面に様々な紋様などを刻んだ後、多彩な色相の釉薬を塗布し焼くことによって保護層を形成することも可能である。
様々な紋様などには、主の祈り、般若心経、故人の氏名、格言、または絵などが挙げられ、これら紋様は、陰刻、陽刻とも可能である。
【００６７】
［第２実施例］
【００６８】
図６に示すように、本発明の好ましい第２実施例による固形遺骨の製造方法は、下記の８段階からなる。
【００６９】
本実施例による製造方法のうち、遺骨粉砕段階（ＳＢ１）、遺骨粉末殺菌段階（ＳＢ２）、混合段階（ＳＢ３）、成形段階（ＳＢ４）、及び遺骨成形物第１乾燥段階（ＳＢ５）は、上述した第１実施例の遺骨粉砕段階（ＳＡ１）、遺骨粉末殺菌段階（ＳＡ２）、混合段階（ＳＡ３）、成形段階（ＳＡ４）及び遺骨成形物乾燥段階（ＳＡ５）と実質的に同一であり、その説明は省かれる。
【００７０】
遺骨成形物第１乾燥段階（ＳＢ５）の後に、乾燥した遺骨成形物に内部保護層を形成する（ＳＢ６）。
【００７１】
内部保護層は、土と硬化剤を混合した混合物からなる。すなわち、土と硬化剤の混合物を遺骨成形物の表面に塗布することによって遺骨形成物の表面に内部保護層を形成する。
土と硬化剤の混合量による内部保護層の状態を実験し、その結果を表３に示す。
【００７２】
【表３】
2006519173.tif 000005
【００７３】
表３からわかるように、８０重量％〜８５重量％の土と２０重量％〜２５重量％の硬化剤を混合することが最も好ましい。
内部保護層を形成するときに、真空雰囲気で土と硬化剤を混合して内部保護層を形成することが好ましく、これにより、内部保護層に気泡が形成することを防止することができる。
【００７４】
内部保護層には、故人の氏名などの様々な紋様を刻み込むことができる。こうすると、紛失した遺骨も容易に探すことができる。
また、内部保護層には遺骨成形物と内部保護層の崩れを防止するために保護網を設置することができる。
保護網は、金属または難燃繊維などで形成すると良い。
【００７５】
続いて、内部保護層の形成された遺骨成形物を乾燥する（ＳＢ６）。このときに、遺骨成形物を乾燥する方法は、上述の第１実施例における乾燥方法と同一にする。
次に、乾燥した遺骨成形物の表面に外部保護層を形成する（ＳＢ７）。外部保護層を形成する方法は、第１実施例で上述した遺骨成形物の表面に保護層を形成する方法と同一である。
次に、図７乃至図２１を参照して本発明の好ましい実施例による固形遺骨つぼについて説明する。
【００７６】
［第１実施例］
【００７７】
図７乃至図９に示すように、本発明の好ましい第１実施例による固形遺骨つぼ１００は、固形遺骨１３０を収納する下部ケース１１０と、下部ケース１１０を覆う上部ケース１２０と、を備える。
【００７８】
下部ケース１１０は、その内部に所定の深さを有する収納空間１１１が形成される。
また、下部ケース１１０は、円筒形や多角形など様々な形状にすることができ、金属、合成樹脂、木材、石材などの各種材料から形成することができる。
もし、下部ケース１１０を金属や石材で製造する場合には、下部ケース１１０の内部に木材で作った補助ケースを設置する。これは、固形遺骨つぼ１００の内外部の温度差による結露現象を防止するためである。
【００７９】
また、下部ケース１１０の開放端は段がつくように形成され、段のついた部分の外周面には、雄ねじ部１１２を形成する。
上部ケース１２０は、その中央に半円形の被挿入部１２１が形成される。
また、上部ケース１２０の開放端には、下部ケース１１０に形成された雄ねじ部１１２に対応する雌ねじ部１２２を形成する。
したがって、上部ケース１２０と下部ケース１１０は、雄ねじ部１１２と雌ねじ部１２２にて結合及び分解される。
【００８０】
また、上部ケース１２０は、透明な材質の合成樹脂、ガラス、クリスタルなどで製造することができる。必要に応じて、上部ケース１２０の被挿入部１２１のみを透明に形成しても良い。
下部ケース１１０の内部床面に所定量の土１４０を入れ、固形遺骨１３０を入れる。このとき、固形遺骨１３０の平坦部１３２の表面が下部ケース１１０の開放端と一致することが好ましい。
【００８１】
こうすると、上部ケース１２０を下部ケース１１０に結合したとき、固形遺骨１３０の挿入部１３１が上部ケース１２０の被挿入部１２１に正確に挿入される。
これにより、固形遺骨１３０が固形遺骨つぼ１００に内装されたとき、外力による揺れが防止される。
【００８２】
本実施例では、下部ケースに土を入れたが、セラミック粉末、石材粉末などを入れても良い。
固形遺骨１３０は、次のようにして形成する。
まず，粉末形の遺骨に硬化剤などを混合した液体状態の混合物１３０ａを所定の鋳型１５０に注ぎ込む。
混合物１３０ａが固まると混合物１３０ａを鋳型１５０から取り出すことによって、望む固形遺骨１３０を得る。
【００８３】
固形遺骨１３０の外面には所定の保護層１３３を形成することが好ましい。
こうすると、固形遺骨１３０の平坦部１３２の大きさを異ならせることができ、したがって、遺骨の量の係わらずに固形遺骨つぼ１００を使用することができる。
【００８４】
［第２実施例］
【００８５】
図１０に示すように、本発明の好ましい第２実施例による固形遺骨つぼ２００は、下部ケース２１０と上部ケース２２０とを備える。
【００８６】
下部ケース２１０及び上部ケース２２０は、第１実施例における下部ケース１１０及び上部ケース１２０と実質的に同一であり、その説明は省かれる。
固形遺骨２３０は球形に形成し、その表面に保護層２３３を形成する。
固形遺骨２３０の半分は、上部ケース２３０に形成された被挿入部２２１に挿入され、固形遺骨つぼ２００の内部は、土２４０で完全に埋められる。
これにより、固形遺骨２３０が固形遺骨つぼ２００に内装されたとき、外力による揺れが防止される。
【００８７】
［第３実施例］
【００８８】
図１１に示すように、本発明の好ましい第３実施例による固形遺骨つぼ３００は、下部ケース３１０と上部ケース３２０とを備える。
【００８９】
下部ケース３１０は、第１実施例における下部ケース１１０と実質的に同一であり、その説明は省かれる。
上部ケース３２０は、傾斜面を有する以外は、第１実施例における下部ケース１２０ど実質的に同一である。
固形遺骨３３０は、挿入部３３１、平坦部３３２及び上部ケース３２０の傾斜面と対応する傾斜部３３３を有する。また、固形遺骨３３０の表面には保護層３３４を形成する。
【００９０】
固形遺骨３３０の挿入部３３１は、上部ケース３２０の被挿入部３２１に挿入され、傾斜部３３３は、上部ケース３２０の傾斜面に密着される。固形遺骨つぼ３３０の内部は、土３４０で完全に埋められる。
これにより、固形遺骨３３０が固形遺骨つぼ３００に内装されたとき、外力による揺れが防止される。
【００９１】
［第４実施例］
【００９２】
図１２ないし図１４に示すように、本発明の好ましい第４実施例による固形遺骨つぼ４００は、外部保護部材であるカプセル４４０と、複数のスペーサ４５０とを含む。
【００９３】
カプセル４４０は、固形遺骨４１０の形状と対応することが好ましく、本実施例では球形の固形遺骨４１０の形状と対応するカプセル４４０を球形にする。
カプセル４４０は、金属、合成樹脂材、木材、石材などで製造する。
スペーサ４５０は、固定板４５１、雄結合部材４５２、雌結合部材４５３及び弾性部材４５５で構成される。
【００９４】
固定板４５１には、貫通穴４５７を形成する。ねじなどの結合部材４５６にて固定板４５１をカプセル４４０の内壁に固定する。
雄結合部材４５２は、固定板４５１に固設され、その外周面にねじ山が形成される。
また、雌結合部材４５３には、ねじ山が形成される挿入穴４５４が形成されるため、雌結合部材４５３と雄結合部材４５２は螺合され、したがって、スペーサ４５０の長さ調節が可能である。
【００９５】
弾性部材４５５は、ゴムなどの高弾性材質からなり、雌結合部材４５３の自由端に所定の接着剤により付着される。
また、弾性部材４５５には、故人の宗教を象徴する紋様を刻んでも良い。
したがって、カプセル４４０に加えられる外力が弾性部材４５５に吸収されるため、外力が固形遺骨４１０に伝えられることがない。
【００９６】
固形遺骨４１０は、その表面に保護層４２０が形成される。保護層４２０は、金、銀、漆塗料、釉薬などの材料からなる。
固形遺骨４１０の表面に金、銀、銅またはこれらの合金を被覆することによって保護層４２０を形成しても良い。
【００９７】
また、固形遺骨４１０の表面に漆塗料を数回塗布することによって保護層４２０を形成しても良い。
また、固形遺骨４１０の表面に釉薬を塗布し溶融することによって保護層４２０を形成しても良い。
保護層４２０には多様な絵や文句などを形成して故人を記念することもできる。
【００９８】
固形遺骨４１０が収納されたカプセル４４０には、カプセル４４０に形成された投入穴４４１を介して土が完全に埋め込まれる。また、カプセル４４０の投入穴４４１は、密封栓４４２で密封する。本実施例では、土を使用したが、セラミック粉末、石材粉末などを使用しても良い。
土４３０は、固形遺骨４１０を火災や外部衝撃などから保護できるだけでなく、故人が土に埋められるという意味を与えることもできる。
【００９９】
［第５実施例］
【０１００】
図１５に示すように、本発明の第５実施例による固形遺骨つぼ５００は、スペーサ５５０の構造を除いて図４実施例の固形遺骨つぼ４００と実質的に同一である。
【０１０１】
カプセル５４０の内壁には複数の結合穴５４１が形成される。
雄結合部材５５２は、その外周面にねじ山が形成され、カプセル５４０に形成された結合穴５４１に結合される。
雌結合部材５５３には、ねじ山が形成される挿入穴５５４が形成れ、雌結合部材５５３と雄結合部材５５２はねじ結合される。
したがって、スペーサ５５０の長さ調節が可能である。
【０１０２】
弾性部材５５５は、ゴムなどの高弾性材質からなり、雌結合部材５５３の自由端に所定の接着材にて貼り付けられる。
また、弾性部材５５５には、故人の宗教を象徴する紋様を刻み込んでも良い。
したがって、カプセル５４０に加えられる外力が弾性部材５５５に吸収され、外力が固形遺骨５１０に伝えられることがない。
【０１０３】
［第６実施例］
【０１０４】
図１６に示すように、本発明の好ましい第６実施例による固形遺骨つぼ６００は、内部カプセル６５０と外部カプセル６７０とを備える。
【０１０５】
内部カプセル６５０と外部カプセル６７０の形状は、固形遺骨６１０の形状に対応するように形成することが好ましく、本実施例では各カプセルを球形にした。
その表面に内部保護層６２０が形成された固形遺骨６１０は、内部カプセル６５０の中央に収納され、その周囲には土６３０が埋められる。本実施例では土を使用したが、セラミック粉末、石材粉末などを使用しても良い。
【０１０６】
内部カプセル６５０は、第４実施例におけるカプセル４５０と略同様の構造を有する。また、土６３０を内部カプセル６５０の内部に投入することも第４実施例におけると同様である。
内部カプセル６５０の表面には、金属などからなる外部保護層６６０を形成する。
【０１０７】
外部カプセル６６０は、外部保護層６６０の形成された内部カプセル６５０を包む。外部カプセル６６０の構造は、内部カプセル６５０と略同一である。
外部カプセル６６０の表面には、金、銀、銅などの金属の薄板を付着することができ、釉薬、漆塗料、金粉塗料、銀粉塗料などを塗布しても良い。
【０１０８】
［第７実施例］
【０１０９】
図１７乃至図２０に示すように、本発明の好ましい第７実施例による固形遺骨つぼ７００は、内部カプセル７２０、外部カプセル７４０及び複数のスペーサ７３０を備える。
【０１１０】
内部カプセル７２０は、二つの半球を結合する構造を有し、金属から作る。
内部カプセル７２０の表面には、複数の第１貫通穴７２１が形成される。また、内部カプセル７２０の自由端は、段がつくように形成され、段のついた部分にはそれぞれ第１雄ねじ部７２２または第１雌ねじ部（図示せず）が形成される。
【０１１１】
また、紛失した固形遺骨つぼ７００を容易に探すべく、内部カプセル７２０の表面には故人の氏名などを刻んでも良い。
外部カプセル７４０は、内部カプセル７２０と類似する構造を有し、内部カプセル７２０を密着収容しうるような大きさを有する。
【０１１２】
外部カプセル７４０は、金属、合成樹脂、石、木、陶器、土器、ガラス、クリスタルなどからなる。また、外部カプセル７２０の自由端は、段がつくように形成され、段のついた部分にはそれぞれ第２雄ねじ部７４２または第２雌ねじ部（図示せず）が形成される。
【０１１３】
また、外部カプセル７４０には、第２貫通穴７４１が形成される。したがって、第２貫通穴７４１を通じて土などの粉末状の物質を固形遺骨つぼ７００内に投入することができる。
また、外部カプセル７４０の表面には金属薄板、漆塗料、金粉末などを含有した塗料、釉薬などにより保護層がさらに形成されることも可能である。
スペーサ７３０は、固形遺骨７１０と内部カプセル７２０との間に空間を形成するためのもので、球形に形成する。スペーサ７３０は、螺合などの所定の結合方式で内部カプセル７２０の所定の位置に設置される。
【０１１４】
スペーサ７３０は、陶器、土器、金属、ガラス、クリスタルなどから製造することができる。
固形遺骨７１０を入れて後に結合した固形遺骨つぼ７００に、図１８に示す方法で土を投入する。
このため、固形遺骨つぼ７００の第２貫通穴７４１に漏斗７６０などを設置する。
【０１１５】
その後、固形遺骨つぼ７００を所定の振動機Ｍに装着する。
次に、土などの粉末状物質を漏斗７６０に投入しながら、固形遺骨つぼ７００を振るわせる。
【０１１６】
これにより、漏斗７６０を通じて投入される土が、固形遺骨つぼ７００の内部カプセル７２０に形成された第１貫通穴７２１を通ってスペーサ７３０により形成された内部カプセル７２０と固形遺骨７１０との間の空間に容易に埋め込まれる。
内部カプセル７２０に形成される第１貫通穴７２１は、図１９ａ乃至図１９ｃに示すように多様な形状にすることができる。
【０１１７】
固形遺骨つぼ７００は、図２０に示すように、所定の安置部材７７０に安置させて保管する。
安置部材７７０は、３足の脚７７１を有し、各脚７７１の自由端には凹面７７２を形成し、これにより、球形の固形遺骨つぼ７００を安全に搭載する。
【０１１８】
［第８実施例］
【０１１９】
図２１に示すように、本発明の好ましい第８実施例による固形遺骨つぼ８００は、内部カプセル８２０の以外は、第７実施例の固形遺骨つぼ７００と略同様の構造を有する。
【０１２０】
内部カプセル８２０の内壁には複数の突起８３０を形成する。したがって、固形遺骨８１０を内部カプセル８２０に入れたとき、固形遺骨８１０と内部カプセル８２０との間に空間が確保される。
【０１２１】
本実施例の外部カプセル８４０は、はめ込み式で結合したが、第７実施例のように螺合式で結合しても良い。
本実施例でも、第７実施例と同様に、固形遺骨つぼ８００を振動を加えながら土などの粉末状の物質を第２貫通穴８４１を介して投入する。これにより、土などが、内部カプセル８２０に形成された複数の第１貫通穴８２１を通って固形遺骨８１０と内部カプセル８２０との間に形成される空間に容易に埋め込まれる。
【０１２２】
次に、図２２に基づき、本発明の好ましい実施例による固形遺骨つぼの製造方法について説明する。
【０１２３】
まず、固形遺骨と対応する形状の内部カプセルを形成する（ＳＣ１）。
【０１２４】
次に、内部カプセルを分離する（ＳＣ２）。
【０１２５】
内部カプセルに所定の間隔を置いて複数のスペーサを設置する（ＳＣ３）。
【０１２６】
内部カプセルに固形遺骨を挿入する（ＳＣ４）。
【０１２７】
内部カプセルを組み立てる（ＳＣ５）。
【０１２８】
内部カプセルと対応する形状の外部カプセルを形成する（ＳＣ６）。
【０１２９】
外部カプセルを分離する（ＳＣ７）。
【０１３０】
分離された外部カプセルに内部カプセルを挿入する（ＳＣ８）。
【０１３１】
外部カプセルを組み立てる（ＳＣ９）。
【０１３２】
最後に、外部カプセルの表面に保護膜を形成する（ＳＣ１０）。保護膜は、金薄板、漆塗料、金粉末などを含有した塗料、釉薬などで形成する。
【０１３３】
本発明の固形遺骨によれば、粉末状の遺骨に硬化剤を混合して固形遺骨を形成するため、作業時間が短縮される。
また、固形遺骨の表面に内部保護層と外部保護層が順に形成されるため、火災や外部衝撃から固形遺骨を保護することができる。
また、固形遺骨が急速乾燥されるため、固形遺骨が腐敗することが防止される。
また、固形遺骨を形成するにあたり抗菌剤をさらに添加することによって固形遺骨が腐敗することをさらに防止することができる。
また、固形遺骨の外部は、金、銀、銅などの薄板の付着や菌粉末などを含有した塗料の塗布によってきれいに飾ることができる。
また、固形遺骨の内部保護層には金属や難燃繊維からなる保護網を設置することによって遺骨成形物の損傷を防止することができる。
【０１３４】
本発明の固形遺骨の製造方法によれば、溶融点が１７００℃〜１８７０℃の硬化剤を１５００℃〜１６５０℃の温度で使用することによって遺骨粉末の成形状態を良好にすることができる。
また、固形遺骨を所定の乾燥装置を用いて急速乾燥させることによって固形遺骨の腐敗などを防止することができる。
【０１３５】
本発明の固形遺骨つぼによれば、様々な大きさの固形遺骨を収納することができるため、遺骨の量に係わらずに使用することができる。
また、固形遺骨つぼの外部ケースを透明な材質から製造するため、固形遺骨の状態を容易に確認することができる。
【０１３６】
また、カプセル型の固形遺骨つぼに複数のスペーサを設置することによって、固形遺骨と固形遺骨つぼとの間に空間を確保しここに土などを埋め込み、固形遺骨を火災や外部衝撃から確実に保護することができる。
【０１３７】
また、複数のスペーサは、その長さが可変的なので、土と固形遺骨の大きさを異ならせるこどがてきる。
また、カプセル型の固形遺骨つぼは、内部カプセルと外部カプセルを備えるため、固形遺骨を２重に保護することができる。
【０１３８】
また、内部カプセルには貫通穴を多様な形状に形成することによって、故人を記念することができる。
【０１３９】
本発明の固形遺骨つぼの製造方法によれば、固形遺骨つぼを分離・結合する過程が容易なので、誰もが容易く使用することができる。
また、固形遺骨つぼの構造が簡単で、製造コストが節減される。
【０１４０】
以上では、好適な実施例に挙げて本発明の固形遺骨及びその製造方法並びに固形遺骨つぼ及びその製造方法について説明してきたが、本発明は、これに限定されず、本発明の思想を逸脱しない範囲内で各種の修正及び変形実施が可能であることは、当業者にとって明らかである。
【図面の簡単な説明】
【０１４１】
【図１】本発明の好適な第１実施形態による固形遺骨の断面図である。
【図２】本発明の好適な第２実施形態による固形遺骨の断面図である。
【図３】本発明の好適な第３実施形態による固形遺骨の断面図である。
【図４】本発明の好適な第４実施形態による固形遺骨の断面図である。
【図５】本発明の好適な第１実施例による固形遺骨の製造方法を示す順序図である。
【図６】本発明の好適な第２実施例による固形遺骨の製造方法を示す順序図である。
【図７】本発明の好適な第１実施例による固形遺骨つぼの斜視図である。
【図８】図７の固形遺骨つぼの結合状態を示す断面図である。
【図９】図７の固形遺骨を形成する過程を示す図である。
【図１０】本発明の好ましい第２実施例による固形遺骨つぼの断面図である。
【図１１】本発明の好ましい第３実施例による固形遺骨つぼの断面図である。
【図１２】本発明の好ましい第４実施例による固形遺骨つぼの断面図である。
【図１３】図１２の固形遺骨つぼの部分拡大断面図である。
【図１４】図１２の固形遺骨つぼに装着されるスペーサの分解斜視図である。
【図１５】本発明の好ましい第５実施例による固形遺骨つぼの部分断面図である。
【図１６】本発明の好ましい第６実施例による固形遺骨つぼの断面図である。
【図１７】本発明の好ましい第７実施例による固形遺骨つぼの分解斜視図である。
【図１８】図１７の固形遺骨つぼに土を投入する状態を示す断面図である。
【図１９ａ】本発明の好ましい実施例による固形遺骨つぼに形成される貫通穴の様々な形態を示す図である。
【図１９ｂ】本発明の好ましい実施例による固形遺骨つぼに形成される貫通穴の様々な形態を示す図である。
【図１９ｃ】本発明の好ましい実施例による固形遺骨つぼに形成される貫通穴の様々な形態を示す図である。
【図２０】本発明の好ましい実施例による固形遺骨つぼを安置部材に安置する状態を示す斜視図である。
【図２１】本発明の好ましい第８実施例による固形遺骨つぼの断面図である。
【図２２】本発明の好ましい実施例による固形遺骨つぼの製造方法を示す順序図である。
【図１】
2006519173.tif 000006
【図２】
2006519173.tif 000007
【図３】
2006519173.tif 000008
【図４】
2006519173.tif 000009
【図５】
2006519173.tif 000010
【図６】
2006519173.tif 000011
【図７】
2006519173.tif 000012
【図８】
2006519173.tif 000013
【図９】
2006519173.tif 000014
【図１０】
2006519173.tif 000015
【図１１】
2006519173.tif 000016
【図１２】
2006519173.tif 000017
【図１３】
2006519173.tif 000018
【図１４】
2006519173.tif 000019
【図１５】
2006519173.tif 000020
【図１６】
2006519173.tif 000021
【図１７】
2006519173.tif 000022
【図１８】
2006519173.tif 000023
2006519173.tif 000024
2006519173.tif 000025
【図２０】
2006519173.tif 000026
【図２１】
2006519173.tif 000027
【図２２】
2006519173.tif 000028
【国際調査報告】
2006519173.tif 000029